REVENDICATIONS 1.- Procédé d'obtention de diamant par croissance progressive, à partir de graphite soumis à une pression élevée, chauffé à une température prédéterminée, ces opérations étant suivies par le refroidissement, lequel procédé est caractérisé en ce qu'il comporte les étapes suivantes: - I'on place du graphite dans une chambre à pression, dans laquelle la pression est maintenue durant tout le processus de croissance du diamant; - I'on soumet le graphite à un rayonnement laser pulsatoire périodique présentant une longueur d'onde pour laquelle le diamant est transparent au rayonnement laser, de telle manière que l'impulsion du rayonnement laser soit absorbée par la couche superficielle (ou de peau) du graphite pour provoquer ainsi le chauffage du graphite dans la zone de couche superficielle jusqu'à la température de transformation de phase du graphite en diamant;; - I'on refroidit la couche diamantine ainsi obtenue; et - I'on répète les opérations de chauffage des couches successives du graphite par des impulsions dudit rayonnement, suivies du refroidissement desdites couches jusqu'à réaliser la transformation complète du graphite en diamant. 2.- Procédé selon la revendication 1, caractérisé en ce que la pression dans ladite chambre à haute pression est comprise entre 5 et 50 GPa. 3.- Procédé selon la revendication 1 ou 2, caractérisé en ce que la longueur d'onde dudit rayonnement laser pulsatoire périodique est déterminée de manière qu'elle soit comprise entre 0,2 et 5 um (micromètre). 4.- Procédé selon l'une quelconque des revendications précédentes, caractérisé en ce que l'on règle la température de chauffage de la couche superficielle de graphite par ladite impulsion absorbée du rayonnement laser pulsatoire périodique en faisant varier l'intensité dudit rayonnement laser. 5.- Procédé selon la revendication 1, caractérisé en ce que l'intensité dudit rayonnement laser pulsatoire périodique est choisie de manière qu'elle satisfasse à la relation I t > 0.1 J/cm2 dans laquelle Io est l'intensité moyenne dudit rayonnement laser pulsatoire périodique au cours d'une impulsion et t0 est la durée de l'impulsion. 6.- Procédé selon la revendication 4 ou 5, caractérisé en ce que l'on choisit le taux de répétition d'impulsion ("pulse repetition rate") dudit rayonnement laser pulsatoire périodique en fonction du temps nécessaire pour évacuer la chaleur de la couche chauffée du graphite. 7.- Procédé selon l'une quelconque des revendications précédentes. caractérisé en ce que l'on fait agir ledit rayonnement laser pulsatoire périodique sur ledit graphite à travers au moins une fenêtre ménagée dans la paroi de la chambre à pression élevée et fabriquée en un matériau qui est transparent pour ledit rayonnement laser de longueur d'onde déterminée. 8.- Procédé selon la revendication 7, caractérisé en ce que le matériau utilisé pour fabriquer au moins une fenêtre ménagée dans la paroi de ladite chambre à pression élevée et qui est transparent pour ledit rayonnement laser pulsatoire périodique, est choisi dans le groupe comprenant: le saphir, le nitrure de bore et le diamant. 9.- Procédé pour l'obtention de diamant par croissance progressive à partir de graphite en soumettant ce dernier à une pression élevée, caractérisé en ce qu'il comporte les étapes suivantes: - I'on place du graphite dans une chambre à pression élevée dans laquelle la pression est maintenue durant tout le processus de croissance du diamant; - I'on soumet le graphite à un rayonnement laser dans la plage spectrale ultraviolette se trouvant dans la région de transparence du diamant, de manière à provoquer une action photochimique dudit rayonnement laser sur ladite région de couche superficielle (ou de peau) du graphite pour provoquer le réarrangement des liaisons de valence du graphite en aboutissant finalement à la transformation de phase du graphite en diamant. 10.- Procédé selon la revendication 9, caractérisé en ce que la pression dans ladite chambre à pression élevée est comprise entre 5 et 50 GPa. 11.- Procédé selon la revendication 9 ou 10, caractérisé en ce que l'on utilise un rayonnement laser continu dans la plage spectrale ultraviolette. 12.- Procédé selon l'une quelconque des revendications 9 à 11, caractérisé en ce que l'on fait agir ledit rayonnement laser dans la plage spectrale ultraviolette sur le graphite à travers au moins une fenêtre ménagée dans la paroi de ladite chambre à pression élevée et fabriquée en un matériau qui est transparent pour ledit rayonnement laser. 13.- Procédé selon l'une quelconque des revendications 9 à 12, caractérisé en ce que l'on choisit l'intensité dudit rayonnement laser dans la plage spectrale ultraviolette de manière à assurer le chauffage de la couche superficielle du graphite jusqu'à une température pour laquelle le rendement de l'effet photochimique du rayonnement laser est accru nettement par rapport à sa valeur initiale à la température ambiante.